(57)【特許請求の範囲】
【請求項１】
銅及び亜鉛を含む触媒でのＣ２流又はＣ３流中のアルキンの水素化方法であって、
有効成分が、未還元の形で、４０〜７０質量％の、酸化銅（ＩＩ）（ＣｕＯ）として計算される酸化銅と、２０〜４０質量％の酸化亜鉛（ＺｎＯ）と、必要により０．１〜１０質量％の二酸化ジルコニウム（ＺｒＯ2）と、必要により０．１〜２０質量％のＡｌ2Ｏ3と、から本質的になり、且つこれらの質量換算による割合が合計して１００質量％である触媒を使用し、及び水素化が５０℃以下の温度で行われることを特徴とする水素化方法。
【請求項２】
未還元の形で、４０〜７０質量％の、酸化銅（ＩＩ）（ＣｕＯ）として計算される酸化銅と、２０〜４０質量％の酸化亜鉛（ＺｎＯ）と、必要により０．１〜１０質量％の二酸化ジルコニウム（ＺｒＯ2）と、必要により０．１〜２０質量％のＡｌ2Ｏ3と、から本質的になり、且つこれらの質量換算による割合が合計して１００質量％である触媒を使用する請求項１に記載の方法。
【請求項３】
エチレン流中のアセチレンを水素化する請求項１又は２に記載の方法。
【請求項４】
プロピレン流中のプロピン及びアレンを水素化する請求項１又は２に記載の方法。
【発明の詳細な説明】
【技術分野】
【０００１】
本発明は、銅及び亜鉛を含む触媒を使用する不飽和炭化水素の水素化方法に関する。特に、本発明は、銅及び亜鉛を含む触媒を使用するアルキンの水素化方法及び特に、アルケンの存在下におけるアルキンの水素化方法に関する。
【背景技術】
【０００２】
精製及び石油化学プラントにおいては、炭化水素流を大規模に得て、貯蔵し、そして加工処理する。かかる炭化水素流において、その存在が、特に加工処理及び／又は貯蔵において問題となるのが知られ、又は所望の価値ある生成物ではない不飽和化合物が、屡々存在するので、不飽和化合物は、対応の炭化水素流において望ましくない成分である。水蒸気分解装置でのかかる問題に対する一般的な概観及び一般的な解決法は、例えば、１９９３年１１月１１日及び１２日、ドイツ国のカッセルでのＤＧＭＫ会議“Selective Hydrogenation and Dehydrogenation”において、H.-M. Allmann, Ch. Herion及び P. Polanekによる発表の“Selective Hydrogenation and Purifications in the Steamcracker Downstream Treatment”に示され、その原稿は、DGMK Deutsche Wissenschaftliche Gesellshaft fuer Erdoel, Erdgas und Kohle e. V., Hamburg, 1-30頁の会議報告書９３０５（ISSN 0938-068X, ISBN 3-928164-61-9）において発行され、そしてM. L. Derrien in: L. Corveny (ed.), Stud. Surf. Sci. Catal., 第27巻, 613-666頁, Elsevier, Amsterdam 1986において示された。
【０００３】
一般に、アセチレン副成分は、水蒸気分解装置から得られるＣ２流中において望ましくなく、プロピレン及びアレン副成分は、Ｃ３流中において望ましくなく、そして１−及び２−ブチン、１，２−ブタジエン及びビニルアセチレン副成分は、１，３−ブタジエンを価値ある生成物として得て、更に加工処理する場合にＣ４流中において望ましくなく、更には、１−ブテン、２−ブテン（ｃｉｓ−又はｔｒａｎｓ−形）又はイソブテンが所望の生成物である場合、かかる副成分及び１，３−ブタジエンそれ自体が望ましくない。Ｃ５＋流（“Ｃ５＋”：少なくとも５個の炭素原子を有する炭化水素、“熱分解ガソリン”）の加工処理において、ジ−及びポリエン、例えばペンタジエン及びシクロペンタジエン、アルキン及び／又は不飽和置換基を有する芳香族化合物、例えばフェニルアセチレン及びスチレンは、芳香族化合物又は気化器の燃料を得て、加工処理する場合に望ましくない。
【０００４】
水蒸気分解装置に代えてＦＣＣ分解装置又は改質装置から生じる炭化水素流において、同様の課題が生じる。かかる課題、特に、ＦＣＣ分解装置から得られるＣ４−及びＣ５＋流における一般的な概観は、例えば、１９９３年１１月１１日及び１２日、ドイツ国のカッセルでのＤＧＭＫ会議“Selective Hydrogenation and Dehydrogenation”において、J. P. Boitiaux, C. J. Cameron, J. Cosyns, F. Eschard及びP. Sarrazinによる発表の“Selective Hydrogenation Catalysts and Processes: Bench to Industrial Scale”に示され、その原稿は、DGMK Deutsche Wissenschaftliche Gesellshaft fuer Erdoel, Erdgas und Kohle e. V., Hamburg, 49-57頁の会議報告書９３０５（ISSN 0938-068X, ISBN 3-928164-61-9においても発行された。
【０００５】
したがって、一般に、三重結合を有する不飽和化合物（アルキン）及び／又はジ不飽和化合物（ジエン）及び／又は他のジ−又はポリ不飽和化合物（ポリエン、アレン、アルキレン）及び／又は１個以上の不飽和置換基を有する芳香族化合物（フェニルアルキレン及びフェニルアルキン）を炭化水素流から除去して、所望の生成物、例えばエチレン、プロピレン、１−ブテン、イソブテン、１，３−ブタジエン、芳香族化合物又は気化器の燃料を必要な品質で得るのが一般的である。しかしながら、全ての不飽和化合物が、当該炭化水素流から除去されるべき望ましくない成分であるわけではない。例えば、上述した１，３−ブタジエンは、場合に応じて望ましくない副成分であり、又は価値ある所望の生成物である。
【０００６】
望ましくない不飽和化合物を、その化合物を含む炭化水素流から除去することは、屡々、対応の炭化水素流中において望ましくなく不飽和化合物の一部又は全てを選択的に水素化し、好ましくは、破壊的ではなく、更に高度に飽和された化合物への選択水素化により、特に好ましい形態において、価値ある生成物を構成する炭化水素流の成分に選択水素化することによって行われる。例えば、アセチレンは、Ｃ２流中でエチレンに水素化され、プロピレン及びアレンは、Ｃ３流中でプロピレンに水素化され、Ｃ４流中で、ブチンはブテンに、ビニルアセチレンは、１，３−ブタジエンに、及び／又は１，３−ブタジエンはブテンに水素化され、そしてＣ５＋流において、フェニルアセチレン及びスチレンは、エチルベンゼンに、シクロペンタジエンはシクロペンテンに、そしてペンタジエンは、ペンテンに水素化される。
【０００７】
一般に、上記の化合物は、数質量ｐｐｍの残留含有量に下がるまで除去されるべきである。しかしながら、所望の価値ある生成物より更に高度に飽和される化合物への（“過−”（over-））水素化及び／又は１個以上の多重結合を含む価値ある生成物の、対応する更に高度に飽和される又は完全に飽和された化合物への平行する水素化は、これにより付随する価値の損失に起因して可能な限り回避されるべきである。従って、望ましくなく不飽和化合物の水素化における選択率は、可能な限り高くする必要がある。更に、触媒の十分に高い活性及び長い寿命が一般に望ましい。これと同時に、触媒は、望ましくない副反応を可能な限りもたらすべきではない：例えば、１−ブテンの、２−ブテンへの異性化における触媒作用は、特別な場合を除いて、可能な限り回避されるべきである。
【０００８】
不飽和化合物を含む炭化水素流において不飽和化合物を選択的に水素化する方法は、細流又は液相型の液相水素化又は混合気／液相水素化の形にて、そして更には、純粋な気相水素化の形にて、両方共に知られ、且つ選択性を改良する種々の処理技術手段が公開された。
【０００９】
一般に、貴金属を触媒担体に堆積させた担持貴金属触媒を使用する。屡々、パラジウムを貴金属として使用する；担体は、多孔性の無機酸化物、例えばシリカ、アルミノシリケート、二酸化チタン、二酸化ジルコニウム、アルミン酸亜鉛、チタン酸亜鉛及び／又はかかる担体の混合物であるものの、酸化アルミニウム又は二酸化ケイ素を使用するのが一般的である。更に、促進剤又は他の添加剤を存在させても良い。貴金属触媒に関する課題の１つは（触媒分野における“貴金属”は、銀、金、ロジウム、イリジウム、白金及びパラジウムを称する。）、“触媒毒”、例えば水銀、ヒ素、一酸化硫黄として知られている汚染物質に対する比較的高い汚染傾向である。他の課題は、貴金属の高いコストである。貴金属を触媒から回収可能であるのが一般的であるものの、相当な金額の資本が、その稼働中に拘束される。従って、触媒毒に対して相当に高い耐性であり、相当に安価である銅含有触媒を、屡々、水素化に使用する。
【００１０】
銅含有触媒、特に更には銅−及び亜鉛−含有触媒が知られている。これらは、主に、気体流から一酸化炭素を除去するための触媒、吸収剤又は吸着剤として使用される。ＷＯ０２／０９４４３５Ａ１は、銅及び亜鉛を含む触媒において、７０〜１１０℃の温度条件下でエチレンからＣＯを酸化的に除去する方法を教示している。ＵＳ６２３８６４０Ｂ１は、酸化銅及び酸化アルミニウム、そして、酸化亜鉛、酸化クロム及び酸化マグネシウムからなる群から選択される少なくとも１種の金属酸化物を含む触媒の存在下、水蒸気及び酸素を反応させて、二酸化炭素及び水素を得ることによって、水素を含む気体流から一酸化炭素を除去する方法を記載している。ＤＥ−Ａ１９２９９７７は、１００部のＺｎＯに対して２０〜６０部のＣｕＯを含む触媒及びその、５０〜２００℃の範囲の温度条件下でエチレン及びプロピレンの流れからＣＯを除去する場合の使用法を教示している。ＷＯ２００４／０２２２２３Ａ２は、銅、亜鉛、ジルコニウム及び必要によりアルミニウムを含む吸着組成物、及びその、完全還元された状態で、流れからＣＯを除去する場合の使用法を教示している。
【００１１】
また、銅及び亜鉛を含む触媒は、流れからＣＯを除去する以外の使用法に関しても知られている。ＵＳ４５９３１４８及びＵＳ４８７１７１０は、Ｃｕ／Ｚｎ触媒を使用して脱硫及び脱ヒ素する方法を開示している。ＷＯ９５／０２３６４４Ａ１は、酸化炭素を、例えばメタノールに水素化するか、又は一酸化炭素を水と、いわゆるシフト反応させて、二酸化炭素及び水素を形成する場合に用いられ、分散された銅の他に、更には、安定剤、例えば二酸化ケイ素、酸化アルミニウム、酸化クロム、酸化マグネシウム及び／又は酸化亜鉛、そして必要により更には、担体、例えば酸化アルミニウム、二酸化ジルコニウム、酸化マグネシウム及び／又は二酸化ケイ素を含む銅触媒を教示している。ＤＥ１９８４８５９５Ａ１は、一般式ＭxＡｌ2Ｏ4（但し、ＭがＣｕ又はＣｕ及びＺｎ及び／又はＭｇの混合物であり、そして他のドーパント、特にＺｒ及び／又はＬａを含んでいても良い。）で表される一酸化二窒素分解用触媒を開示している。ＵＳ４５５２８６１は、Ｃｕ、Ｚｎ、Ａｌ並びに希土類及びジルコニウムによって形成される群から選択される少なくとも１種の単体を含む触媒の製造方法、及びその、メタノール合成での使用法を教示している。ＵＳ４７８０４８１に開示されるメタノール触媒は、Ｃｕ、Ｚｎ及び少なくと１種のアルカリ金属又はアルカリ土類金属、貴金属及び／又は希土類元素を含み、且つＺｎをＺｒで部分的に置換しても良い。ＵＳ４８３５１３２は、式（Ｃｕ＋Ｚｎ）6ＡｌxＲy（ＣＯ3）(x+y)/2ＯＨ12+2(x+y)ｎＨ2Ｏ（但し、ＲがＬａ、Ｃｅ又はＺｒであり、ｘが少なくとも１で且つ４以下であり、ｙが少なくとも０．０１で且つ１．５以下であり、そしてｎが約４である。）で表され、層構造を有する前駆体からか焼によって得られるＣＯシフト触媒を記載している。
【００１２】
ＵＳ４３２３４８２は、クロム及びニッケルを含み、そして還元性金属酸化物と少なくとも１種の未還元性金属酸化物の完全な混合物からなり、５５０〜１０００℃の温度条件下における還元によって活性化されるメタン化触媒（methanization catalyst）を開示している。かかる文献によると、このような高温により、微細な金属及び高い活性の触媒を導く。余談として、かかる触媒の製造方法を銅含有触媒に対して適用することも特記に値する場合がある。ＵＳ３７０１７３９も同様に、還元性酸化物と少なくとも１種の未還元性酸化物とからなる触媒、その、水酸化物又は炭酸塩のアンモニア含有溶液からの製造方法、及びその、水素化を含む使用法を教示している。例えば、３０％のＣｕＯ及び７０％のＺｎＯからなる触媒又はＣｕＯ／ＺｎＯ／Ａｌ2Ｏ3触媒が特記に値する。これらは、例えば、２００℃の温度条件下でアセトンのイソプロパノールへの水素化に使用される。ＢＥ７４８７４２３Ａは、加熱しながら担体に沈殿させることによって多孔性担体に対して一連の異なる有効成分を有する触媒の製造方法、及びかかる触媒の、少なくとも５０℃におけるアミドの水素化に使用する方法を記載している。ＤＥ−Ａ２０１２４３０は、３０〜５５質量％のＣｕＯ、２５〜４５質量％のＭｇＯ、２〜３０質量％のＡｌ2Ｏ3及び０〜３０質量％のＣｒ2Ｏ3又はＺｎＯからなる転化触媒を開示している。ＵＳ５９９００４０は、３０〜７０質量％のＣｕＯ、２０〜９０質量％のＺｎＯ、０．１〜２０質量％の、第ＩＶＢ族の元素、好ましくはＴｉ又はＺｒの酸化物、５〜５０質量％のＡｌ2Ｏ3及び５０〜１０００ｐｐｍの、第ＩＡ族の元素の酸化物からなるものの、メタノール合成、精製及び水素化にも使用されても良い転化触媒を記載している。ＵＳ６７０６８８５Ｂ２は、銅、亜鉛又はジルコニウム触媒において、２，５−ジハロピリジンを、保護される３−アミノプロピンとソノガシラカップリング（園頭カップリング）することによる２，５−ジ（３’−アミノプロパ−１−イニル）ピリジンの製造方法を教示している。
【００１３】
上述したように、水素化用の銅含有触媒の使用法についても知られている。ＷＯ９６／０１４２８０Ａ１は、Ｃｕ、Ｚｎ及び少なくと１種の、Ａｌ、Ｚｒ、Ｍｇの化合物、希土類金属の化合物及び／又はその混合物の化合物を含む触媒、及びその、カルボン酸エステルの水素化に使用する方法を教示している。ＥＰ４３４０６２Ａ１でも同様に、Ｃｕ、Ａｌ並びにＭｇ、Ｚｎ、Ｔｉ、Ｚｒ、Ｓｎ、Ｎｉ、Ｃｏ及びこれらの混合物から形成される群から選択される金属を含む触媒において、カルボン酸エステルを水素化する方法を教示している。ＥＰ３９４８４２Ａ１は、２０〜７５質量％のＮｉＯ、１０〜７５質量％のＺｒＯ2及び５〜５０質量％のＣｕＯを含み、４０〜２００℃の範囲の温度及び３０〜３２０バールの圧力の条件下で、脂肪族不飽和化合物、例えばブチンジオールの水素化に用いられる触媒を教示している。ＥＰ６４６４１０Ａ１は、酸化銅及び酸化亜鉛並びに有効成分としての他の酸化物を、酸化チタンで被覆された担体に含む触媒において、水素化によりアルコールを得る方法を開示している。水素化法は、１６０〜３５０℃の温度条件下で行われる。ＥＰ１３３１０３３Ａ１は、ポリサッカリドと少なくとも１種の金属化合物との混合物に、金属塩溶液を滴らせる（dropletizing）ことによる球形の担持金属触媒の製造方法を開示している。このようにして調製されるＳｉＯ2担体におけるＣｕＯ触媒は、８０℃及び２０バールの圧力の条件下でアセトフェノンの水素化に使用される。ＵＳ３６７７９７０は、そこに開示される炭化水素の水素化用硫黄耐性ニッケル触媒の他に、更に、銅触媒も含む一連の他の触媒を記載している。ＷＯ０２／０６８１１９Ａ１は、銅及び他の元素類から選択される少なくとも１種の他の元素、例えば亜鉛を含む触媒を、寸法構築顆粒化（size-buildup granulation）によって製造する方法を開示している。かかる触媒は、官能性有機化合物の水素化及び脱水素化に使用される。ＷＯ２００４／０２６８００Ａ１は、２４０〜２８０℃の温度及び２０〜４００バールの（高い）圧力の条件下、硫化された銅−亜鉛酸化物触媒においてアルデヒドを水素化することによるアルコールの製造方法を記載している。
【００１４】
ＷＯ２００４／００４９０１Ａ１は、２０〜８０℃の温度（実施例において、６０℃の温度を用いた）及び１５〜５０バールの圧力の条件下、銅をゼオライト系担体材料に含む被覆触媒において、液体の炭化水素流中におけるＣ４−アセチレンの水素化方法を教示している。N. L. Carr, D. L. Stahlfeld及びH. G. Robertsonは、Hydrocarbon Processing, May 1985, 100-102頁において、オレフィン流からヒ素を除去するのに用いられる銅含有吸収組成物について報告している。この場合、オレフィンの水素化は、２５０°Ｆ（１２１℃に相当）を超える温度を回避することによって抑制され得る副反応である。J. Blancoは、Quimica e Industria 29 (1974) 604-606頁において、炭化水素が、少なくとも３００℃の温度及び約３００バールの圧力の条件下でのみ、銅触媒において水素化されることを報告している。
【００１５】
水素化活性金属としての銅を有する一般的な水素化触媒における課題の１つは、これにより、比較的高い水素化温度を必要とすることである。しかしながら、流れの一部は、かかる温度条件下で既に分解現象を示している；例えば、微量の酸素も常に含む典型的なプロピレン流において、酸素添加は、５０℃からであっても形成される。かかる酸素添加は、後続加工、例えば、メタロセン触媒でのポリプロピレンの調製において触媒毒として作用可能であるので、極端にに望ましくない。
【先行技術文献】
【特許文献】
【００１６】
【特許文献１】ＷＯ０２／０９４４３５Ａ１
【特許文献２】ＵＳ６２３８６４０Ｂ１
【特許文献３】ＤＥ−Ａ１９２９９７７
【特許文献４】ＷＯ２００４／０２２２２３Ａ２
【特許文献５】ＵＳ４５９３１４８
【特許文献６】ＵＳ４８７１７１０
【特許文献７】ＷＯ９５／０２３６４４Ａ１
【特許文献８】ＤＥ１９８４８５９５Ａ１
【特許文献９】ＵＳ４５５２８６１
【特許文献１０】ＵＳ４７８０４８１
【特許文献１１】ＵＳ４８３５１３２
【特許文献１２】ＵＳ４３２３４８２
【特許文献１３】ＵＳ３７０１７３９
【特許文献１４】ＢＥ７４８７４２３Ａ
【特許文献１５】ＤＥ−Ａ２０１２４３０
【特許文献１６】ＵＳ５９９００４０
【特許文献１７】ＵＳ６７０６８８５Ｂ２
【特許文献１８】ＷＯ９６／０１４２８０Ａ１
【特許文献１９】ＥＰ４３４０６２Ａ１
【特許文献２０】ＥＰ３９４８４２Ａ１
【特許文献２１】ＥＰ６４６４１０Ａ１
【特許文献２２】ＥＰ１３３１０３３Ａ１
【特許文献２３】ＵＳ３６７７９７０
【特許文献２４】ＷＯ０２／０６８１１９Ａ１
【特許文献２５】ＷＯ２００４／０２６８００Ａ１
【特許文献２６】ＷＯ２００４／００４９０１Ａ１
【非特許文献】
【００１７】
【非特許文献１】“Selective Hydrogenation and Purifications in the Steamcracker Downstream Treatment”
【非特許文献２】L. Corveny (ed.), Stud. Surf. Sci. Catal., 第27巻, 613-666頁, Elsevier, Amsterdam 1986
【非特許文献３】“Selective Hydrogenation Catalysts and Processes: Bench to Industrial Scale”
【非特許文献４】Hydrocarbon Processing, May 1985, 100-102頁
【非特許文献５】Quimica e Industria 29 (1974) 604-606頁
【発明の概要】
【発明が解決しようとする課題】
【００１８】
望ましくない不飽和化合物を選択的に水素化する方法に対する要求は、絶えず高まっている。従って、本発明の目的は、不飽和化合物を選択的に水素化する改良された方法、特に、オキシゲネート等の副生成物の形成を回避する方法を見出すことにある。これと同時に、触媒の活性及び選択性は高い必要がある。
【課題を解決するための手段】
【００１９】
これにより、銅及び亜鉛を含む触媒での不飽和炭化水素の水素化方法であって、有効成分（active composition）が、未還元の形で、１０〜９５質量％の、酸化銅（ＩＩ）として計算される酸化銅（ＣｕＯ）と、５〜９０質量％の酸化亜鉛（ＺｎＯ）と、必要により０．１〜５０質量％の二酸化ジルコニウム（ＺｒＯ2）と、必要により０．１〜５０質量％のＡｌ2Ｏ3と、から本質的になり、且つこれらの質量換算による割合が合計して１００質量％である触媒を使用することを特徴とする水素化方法を見出した。
【００２０】
本発明の方法により、穏やかな条件下で、経済的に実現性のある方法で不飽和炭化水素を水素化することが可能となる。オキシゲネートの形成は、貴金属触媒の場合に高い資本の結び付きとなるので、回避される。望ましくない過水素化（overhydrogenation）は回避される；本発明の方法は、アルケン流中におけるアルキンの選択的な水素化に好適である。触媒は、汚染に対して耐性である。
【００２１】
本発明により使用される触媒の有効成分は、未還元の状態で、酸化銅及び酸化亜鉛、更には必要により酸化ジルコニウム及び酸化アルミニウムを含む。反応条件下、すなわち、還元性化合物、例えば水素の存在下で、銅は、少なくとも部分的ではあるものの、一般的には完全に、金属銅の形で存在する。触媒の調製において、酸化銅（Ｉ）及び酸化銅（ＩＩ）の形で得るのが一般的である；これは、リスクを伴うことなく保存し、そして搬送され得る触媒の形でもある。
【００２２】
純粋な形において、本発明により使用れるべき触媒における有効成分は、ＣｕＯとして計算されて、有効成分の合計量に対して、少なくとも１０質量％、好ましくは少なくとも２０質量％、更に好ましくは少なくとも３０質量％で且つ一般的には９５質量％以下、好ましくは８５質量％以下、更に好ましくは８０質量％以下の酸化銅ＣｕＯとなるような量で銅を含むのが一般的である。純粋な形において、有効成分の合計量に対して、少なくとも５質量％、好ましくは少なくと１０質量％、更に好ましくは少なくとも１５質量％で且つ一般的には９０質量％以下、好ましくは８０質量％以下、更に好ましくは７０質量％以下の量で酸化亜鉛ＺｎＯを含むのが一般的である。純粋な形において、必要により、二酸化ジルコニウムＺｒＯ2を更に含む。二酸化ジルコニウムが存在する場合、その割合は、有効成分の合計量に対して、少なくとも０．１質量％、好ましくは少なくと３質量％、更に好ましくは少なくとも５質量％で且つ一般的には５０質量％以下、好ましくは４０質量％以下、更に好ましくは３０質量％以下であるのが一般的である。必要により、酸化アルミニウムＡｌ2Ｏ3を更に含む。酸化アルミニウムが存在する場合、その割合は、有効成分の合計量に対して、少なくとも０．１質量％、好ましくは少なくと３質量％、更に好ましくは少なくとも５０質量％で且つ一般的には５０質量％以下、好ましくは４０質量％以下、更に好ましくは３０質量％以下である。本発明の場合、“純粋な形”は、（酸化）銅、酸化亜鉛、二酸化ジルコニウム及び酸化アルミニウム分の他に、例えば、製造から引っ張られる重大ではない成分、例えば出発材料及び試薬の残留物、付形用助剤等と別に、他の成分が存在しないことを意味する。従って、“純粋な形”は、有効成分が上述の成分から本質的になることを意味する。
【００２３】
有効成分における成分の割合は、常に、合計して１００質量％となる。
【００２４】
極めて好適な有効成分は、純粋な形において、例えば、約４０質量％のＣｕＯ、約４０質量％のＺｎＯ及び約２０質量％のＡｌ2Ｏ3かなり；約７０質量％のＣｕＯ、約２０質量％のＺｎＯ及び約１０質量％のＺｒＯ2からなり、又は約７０質量％のＣｕＯ、約２５質量％のＺｎＯ及び約５質量％のＡｌ2Ｏ3からなり、且つこれらの割合は、合計して１００質量％となる。
【００２５】
有効成分は、必ずしも必要ないものの、不活性担体に施され得る。好適な不活性担体は、公知の触媒担体、例えば酸化アルミニウム、二酸化ケイ素、二酸化ジルコニウム、アルミノシリケート、クレー、ゼオライト、珪藻土等である。同様に、固体の加工処理に用いられる他の公知の助剤、例えば触媒を使用することも可能である。担体無しの有効成分を使用するのが好ましく、すなわち、有効成分及び触媒は同一であるのが好ましい。
【００２６】
かかる触媒は、一般的な市販の材料である。かかる触媒の製造方法は、公知である。適切で且つ好ましい方法は、以下の処理工程を記載された順番で含む：
ａ）触媒の成分及び／又はその出発化合物の溶液又は懸濁液を調製する工程と、
ｂ）塩基を添加することにより上記の溶液から固体を沈殿させ、必要により、沈殿生成物を触媒の他の成分及び／又はその出発化合物と混合する工程と、
ｃ）固体を除去し、そして乾燥する工程と、
ｄ）必要により、固体をか焼する工程と、
ｅ）固体をタブレットに付形する工程と、
ｆ）必要により、タブレットをか焼する工程と、
を含み、且つ２つのか焼工程ｄ）又はｆ）の少なくとも一方が行われる。
【００２７】
第１の処理工程、すなわち工程ａ）において、触媒の成分の溶液を、一般的な方法で、例えば、硝酸等の酸に溶解させることによって調製する。必要により、触媒の成分の代わりに、その出発化合物を使用し、例えば、金属の硝酸塩、炭酸塩、ヒドロキシ炭酸塩を、酸性であっても良い水溶液、例えば硝酸溶液に溶解させる。溶液中における塩の割合は、化学量論的に計算され、そして触媒における所望の最終組成に従って調節される。同様に、不溶性の形の成分、例えば酸化アルミニウムを微細な粒子として添加することが可能であるので、幾つかの成分が溶解され、そして他の成分が懸濁された懸濁液を得て、これを使用することが可能である。
【００２８】
かかる溶液から、工程ｂ）において、固体を触媒の前駆体として沈殿させる。これは、一般的な方法で行われ、好ましくは、塩基を添加して溶液のｐＨを増大させることによって行われ、例えば、水酸化ナトリウム溶液又は炭酸ナトリウム溶液を添加することによって行われる。
【００２９】
これにより形成される固体の沈殿生成物は、工程ｃ）での乾燥の前に、上澄み液から除去されるのが一般的であり、例えば、ろ過又はデカントによって除去され、そして水で洗浄されて、溶解性成分、例えば硝酸ナトリウムを除去する。同様に、触媒の成分又はその前駆体の一部のみをこのようにして沈殿させ、そして固体の沈殿生成物を、他の、例えば不溶性の成分、例えば酸化アルミニウムと混合することも可能である。原則として、乾燥された粉末を混合することにより、それを行うことが可能であるものの、混合は、沈殿生成物の除去及び乾燥の前に、懸濁として行われるのが好ましい。
【００３０】
沈殿生成物（適宜、他の不溶性成分と混合されている）を、その後、一般的な乾燥法で乾燥した後に、更に加工処理するのが一般的である。一般に、この場合、僅かに高温、例えば約８０度、好ましくは少なくとも１００℃、更に好ましくは少なくとも１２０℃の条件下、１０分〜１２時間、好ましくは２０分〜６時間、更に好ましくは３０分〜２時間に亘っての処理が十分である。また、沈殿の生成物を直接的に（すなわち、触媒における所定のアルカリ金属含有量、例えばナトリウム含有量は破壊的ではないのが一般的である）又は噴霧乾燥によって洗浄した後に、更なる加工処理に好適な乾燥粉末に転化することも可能であり且つ特に適切である。
【００３１】
乾燥後、触媒の、沈殿され且つ乾燥された前駆体を、必要により、か焼工程ｄ）に付する。これにより用いられるか焼温度は、一般に少なくとも２５０℃であり、少なくとも３００℃であるのが好ましく、更に好ましくは少なくとも３５０℃であり、且つ一般に５００℃以下であり、４５０℃以下であるのが好ましく、更に好ましくは４１０℃以下である。か焼時間は、一般に少なくとも１０分であり、少なくとも２０分であるのが好ましく、更に好ましくは少なくとも３０分であり、且つ一般に１２時間以下であり、好ましくは６時間以下であり、更に好ましくは４時間以下である。乾燥工程ｃ）及びか焼工程ｄ）は、相互に直接合併しても良い。
【００３２】
乾燥工程ｃ）又はか焼工程ｄ）の後、触媒又はその前駆体は、一般的な付形処理、例えば押出、タブレット化又はペレット化によって付形工程ｅ）において、成形体、例えばストランド又は押出物、タブレット若しくはペレット（球形のペレットを含む）に加工される。
【００３３】
付形工程の後、触媒（すなわち、より正確にはその前駆体）を、必要により、か焼工程ｆ）に付す。この場合に用いられるか焼温度は、一般に少なくとも３００℃であり、少なくとも３５０℃であるのが好ましく、更に好ましくは少なくとも４００℃であり、特に少なくとも４５０℃であり、且つ一般に７００℃以下であり、６５０℃以下であるのが好ましく、更に好ましくは６００℃以下であり、特に５８０℃以下である。か焼時間は、一般に少なくとも３０分であり、少なくとも６０分であるのが好ましく、且つ一般に１０時間以下であり、好ましくは３時間以下であり、更に好ましくは２時間以下であり、特に９０分以下である。特に好ましい実施形態において、温度を、か焼時間に亘って上述の範囲内にてゆっくりと上昇させる。
【００３４】
か焼工程中、触媒前駆体を実際の触媒に転換し、他のパラメータの中で、触媒のＢＥＴ表面積及び細孔容積を従来通りに調節し、且つＢＥＴ表面積及び細孔容積は、か焼時間及びか焼温度を上昇させると低下することが知られている。
【００３５】
２つのか焼工程の少なくとも一方を行う。
【００３６】
炭酸塩の触媒（Ｏ32-として計算される）における含有量が、か焼生成物の合計質量に対して１０質量％以下となり、そのＢＥＴ表面積が、少なくとも１０ｍ2／ｇ、好ましくは３０ｍ2／ｇ、そして特に好ましい形態において、少なくとも４０ｍ2／ｇ、特に少なくとも５０ｍ2／ｇで且つ一般的には１００ｍ2／ｇ以下、好ましくは９０ｍ2／ｇ以下、そして特に好ましい形態において、８０ｍ2／ｇ以下、特に７５ｍ2／ｇ以下の範囲の値を有するのに少なくとも十分に長い時間に亘ってか焼するのが好ましい。水の摂取量として計算される触媒の細孔容積は、か焼において、少なくとも０．０５ｍｌ／ｇの値に調節される。かかる値は、本発明の方法で使用される触媒の場合に望ましい。
【００３７】
触媒の調製において、公知の助剤、例えば細孔形成剤又はか焼中に分解するタブレット化助剤を使用可能であることは認識されるであろう。
【００３８】
また、触媒は、上述したように、担体に堆積されても良い。これは、一般的な含浸処理法又は沈殿処理法によって行われる。沈殿処理法は、担体又は担体前駆体の存在下における沈殿法であると知られている。沈殿法を行うために、詳述した工程ａ）で調製される溶液の沈殿法において担体又は担体前駆体を添加するのが好ましい。担体が、予め最終の成形体の形で既に存在する、すなわち、単なる含浸処理を行う場合、付形工程ｅ）は、省略され、そうでなければ、担体を、沈殿、乾燥、か焼及び付形による触媒の前駆体の加工処理の過程で更に形成する。
【００３９】
触媒を調製する好ましい沈殿法は、予め付形された担体を用いて行われ、そして以下の処理工程を、記載された順番で含む：すなわち、
ａ）触媒の成分及び／又はその可溶性出発化合物の溶液を調製する工程と、
ｂ）予め付形された担体に上記の溶液を含浸させる工程と、
ｃ）含浸された担体を乾燥する工程と、
ｄ）含浸され且つ乾燥された担体をか焼する工程と、
を含む。
【００４０】
かかる含浸法における処理工程ａ）は、沈殿法における上述の工程ａ）と同様に行われる。工程ｂ）において、予め付形された担体に、かかる溶液を含浸させる。予め付形された担体は、使用目的に対応するように選択された形状、例えばストランド又は押出物、タブレット若しくはペレット（球形のペレットを含む）を有する。含浸は、上澄み液を用いるか、或いは担体の細孔容積に相当する量の溶液を用いる含浸（“incipient wetness”法）として行われる。含浸後、含浸された担体を、沈殿法における沈殿生成物と同様に工程ｃ）及びｄ）で乾燥し、そしてか焼する。予め付形された担体を使用することから、付形工程は省略される。
【００４１】
か焼後、触媒は、酸化物の形で存在する、すなわち、触媒に含まれる銅は、主に又はもっぱら酸化銅の形である。水素化の場合、触媒は、還元される必要がある、すなわち、銅は、金属の状態で主に又はもっぱら存在する必要がある。還元は、か焼後に存在する酸化物触媒を還元剤で処理することよって行われる。これは、原則として、銅を、Ｉ又はＩＩの酸化状態から０の酸化状態に還元可能な任意の還元剤によって行われ得る。用いられるべき正確な反応条件は、触媒、その、還元前の正確な状態及び使用される還元剤に応じて異なり、数種類の決まり切った実験で容易に決定され得る。銅触媒の還元法は、公知である。
【００４２】
還元は、液体の還元剤又は溶解された還元剤を用いて行われ得る；この場合、還元の後に、乾燥する必要がある。従って、気体の還元剤を用いて還元する、特に、水素含有ガスに通過させることにより水素を用いて還元するのが極めて適切である。この場合に用いられる温度は、一般に少なくとも８０℃であり、少なくとも１００℃であるのが好ましく、更に好ましくは少なくとも１２０℃であり、且つ一般に１８０℃以下であり、１６０℃以下であるのが好ましく、更に好ましくは１４０℃以下である。好適な温度は、例えば約１３０℃である。還元は、発熱を伴う。添加される還元剤の量は、選択された温度領域になるように調節される必要がある。活性化の度合い（profile）は、吸着剤の吸収床で測定される温度を基準としてモニターされ得る（“昇温還元法（temperature-programmed reduction）”、ＴＰＲ）。
【００４３】
還元の好ましい方法は、窒素流下で行われる乾燥の後、所望の還元温度に調節し、そして少量の水素を窒素流に添加することである。開始時に、好適な気体混合物は、例えば、窒素に対して少なくとも０．１体積％の水素を含み、好ましくは少なくとも０．５体積％、更に好ましくは少なくとも１体積％であり、且つ１０体積％以下、好ましくは８体積％以下、更に好ましくは５体積％以下である。好適な値は、例えば、２体積％である。かかる開始濃度は、所望の温度領域を得て、これを維持するために保持又は増大される。一定水準の還元剤又は還元剤の水準を増大させるにも拘わらず、組成物の吸収床における温度が降下する場合に、還元は完了する。典型的な還元時間は、一般に少なくとも１時間であり、少なくとも１０時間であるのが好ましく、更に好ましくは少なくとも１５時間であり、且つ一般に１００時間以下であり、５０時間以下であるのが好ましく、更に好ましくは３０時間以下である。
【００４４】
乾燥は、必要により、触媒を、一般には少なくとも１００℃、好ましくは少なくとも１５０℃、更に好ましくは少なくとも１８０℃で、且つ一般には３００℃以下、好ましくは２５０℃以下、更に好ましくは２２０℃以下の温度に加熱することによって達成される。好適な乾燥温度は、例えば、約２００℃である。前駆体は、もはや問題を引き起こさない付着水分（adhering mositure）の残留物のみが存在するまでの乾燥温度で維持され；これは、一般に、少なくとも１０分、好ましくは少なくとも３０分、更に好ましくは少なくとも１時間で、且つ一般に１００時間以下、好ましくは１０時間以下、更に好ましくは４時間以下の乾燥時間の場合である。乾燥は、水分を吸収床から移動させるために、気体流中で行われるのが好ましい。このために、例えば、乾燥空気を使用可能であるが、不活性ガスを吸収床に流すのが特に好ましく；この場合に好適な気体は、特に窒素又はアルゴンである。
【００４５】
従来より、乾燥及び還元は、触媒を水素化反応器での水素化に使用する前に行われる。なぜなら、還元された状態の触媒を搬送及び貯蔵するのは、特に安全な手段を必要とし、そして困難だからである。しかしながら、触媒を、例えば、触媒の製造業者によって水素化反応器の外側で還元し、そして一般的な処理方法による部分的な再酸化によって再び不動態化して、簡単に搬送及び貯蔵することも可能である。水素化に使用する前に、再び完全に還元する必要がある。かかる手段は一般的であり、そして銅触媒の場合に一般的に知られている。
【００４６】
本発明の水素化法は、上述した触媒を使用する点において注目に値する。上述の触媒を使用する本発明の水素化法は、同一の目的の役割を果たす公知の不均一系接触水素化法と同様に行われるのが一般的である。かかる方法は、炭化水素流と水素化水素の両方が気相に存在する不均一系接触気相法としてか、或いは炭化水素流が液相中に少なくとも部分的に存在し、そして水素が気相中に、及び／又は液相に溶解された形で存在する不均一系接触気／液相法として行われても良い。調節されるべきパラメータ、例えば、触媒の体積に対して、見かけ上の速度として［ｍ３／ｍ３・ｈ-1］単位で表される炭化水素流の処理量、温度及び圧力は、公知の方法のパラメータと同様に選択される。本発明の方法における温度は、一般に少なくとも−５０℃、好ましくは少なくとも−１０℃、特に好ましい形態において、少なくとも０℃で、且つ一般に２５０℃以下、好ましくは１００℃以下、特に好ましい形態において、５０℃以下である。圧力は、一般に少なくとも０．０１バール（絶対圧）、好ましくは少なくとも０．８バール、特に好ましい形態において少なくとも１バールで、且つ一般に７５０バール以下、好ましくは３２５バール以下、特に好ましい形態において４０バール以下である。
【００４７】
給送される炭化水素流の量に対する、使用される水素の量は、望ましくない不飽和化合物の炭化水素流における含有量及び不飽和化合物の種類に応じて異なる。一般に、水素は、反応器の通過において完全な水素の転化に化学量論的に必要とされる量の０．８〜５倍までの量、好ましくはかかる量の０．９５〜２倍までの範囲で添加される。三重結合の水素化は、通常、共役二重結合より更に迅速に進行し、そしてこれは、非共役二重結合より更に迅速である。これにより、添加される水素の量に関して、処理を適切に制御することが可能となる。特定の場合、例えば、１−ブテンのｃｉｓ−又はｔｒａｎｓ−２−ブテンへの高い異性化が望ましい場合、比較的高い水素過剰、例えば、１０倍の水素過剰を用いることが可能であることも知られている。水素は、不活性気体、例えば希ガス、例えばヘリウム、ネオン又はアルゴン、他の不活性気体、例えば窒素、二酸化炭素及び／又は低級アルカン、例えばメタン、エタン、プロパン及び／又はブタンを含んでいても良い。水素におけるかかる不活性気体は、３０体積％未満の濃度で存在するのが好ましい。意図的な一酸化炭素の添加による触媒の調整を必要としないのが一般的である。
【００４８】
方法は、１基の反応器或いは複数の平行又は直列接続した反応器中で行うことが可能であり、その場合、単一の通過か、又は循環型で行われる。方法が気／液相で行われる場合、いずれかの反応器を通過させた後の炭化水素流は、分離器において気体を除去されるのが一般的であり、そしてこれにより得られた液体の一部を反応器に再循環させる。再循環される炭化水素流と第１の時間に亘って反応器に給送される炭化水素流との間の、還流比として知られている割合は、圧力、温度、処理量及び水素の量等の他の反応条件下で、所望の転化率を達成するように調節される。
【００４９】
本発明の方法を使用する目的は、例えば、アルキンのアルカジエンへの水素化、アルキン、アルキネン及びアルカジエンのアルケンへの水素化、フェニルアルキンのフェニルアルケネンへの水素化及び／又はフェニルアルケネンのフェニルアルカンへの水素化である。
【００５０】
本発明の方法の適用例は、以下の通りである：
Ｃ２流中におけるアセチレンのエチレンへの選択的な水素化を、エタンの形成を最小限にして行う場合（方法におけるこの実施形態は、以後に簡単に“方法Ａ”と称する）、
Ｃ３流中におけるプロピン及び／又はプロパジエンを選択的に水素化して、プロパンの形成を最小限にしてプロピレンを得る場合（“方法Ｂ”）、
Ｃ４流中における１−ブチン、２−ブチン、１，２−ブタジエン及び／又はビニルアセチレンを選択的に水素化して、１，３−ブタジエン、１−ブテン、ｃｉｓ−及び／又はｔｒａｎｓ−２−ブテンを得る場合（“方法Ｃ”）、
Ｃ４流中における１−ブチン、２−ブチン、１，２−ブタジエン、１，３−ブタジエン及び／又はビニルアセチレンを選択的に水素化して、ブタジエンリッチなＣ４流中（“粗Ｃ４留分”）又は低ブタジエンＣ４流中（“ラフィネートＩ”）において、１−ブテン、ｃｉｓ−及び／又はｔｒａｎｓ−２−ブテンを得る場合（“方法Ｄ”）、及び
Ｃ５＋流中における不飽和化合物及び／又は芳香族化合物の不飽和置換基を選択的に水素化して、より高度に飽和された化合物及び／又は芳香族環の水素化を最小限にして、より高度に飽和された置換基を有する芳香族化合物を得る場合（“方法Ｅ”）、
であり、各々の場合で、上述の触媒を使用する。
【００５１】
方法Ａは、０〜１００℃の温度及び０．０１〜５０バールの圧力の条件下、触媒の体積に対して、５００〜１００００ｍ3／ｍ3・ｈの範囲の見かけ上の速度の気相Ｃ２流を用い、且つＣ２流中における１モルのアセチレン当たり１モルの水素が添加される気相法として行われるのが一般的である。
【００５２】
方法Ｂは、０〜５０℃の温度及び０．０１〜５０バールの圧力の条件下、触媒の体積に対して、１〜５０ｍ3／ｍ3・ｈの範囲の見かけ上の速度の液体Ｃ３流を用い、且つＣ３流中における１モルのプロピン及びプロパジエン当たり１〜２モルの水素が添加される気相法又は気／液相法として行われるのが一般的である。
【００５３】
方法Ｃは、０〜１８０℃の温度及び２〜５０バールの圧力の条件下、触媒の体積に対して、１〜５０ｍ3／ｍ3・ｈの範囲の見かけ上の速度の液体Ｃ４流を用い、且つＣ４流中における１モルのブチン、１，２−ブタジエン及びビニルアセチレン当たり１〜２モルの水素が添加される気／液相法として行われるのが一般的である。方法Ｃは、例えば、ブタジエンの抽出前に、選択的な“フロントエンドなビニルアセチレン水素化”として使用され得る。
【００５４】
方法Ｄは、２０〜９０℃の範囲、好ましくは２０〜７０℃の範囲の反応器入口温度及び５〜５０バールの範囲、好ましくは１０〜３０バールの範囲の圧力の条件下、触媒の体積に対して、０．１〜６０ｍ3／ｍ3・ｈの範囲、好ましくは１〜５０ｍ3／ｍ3・ｈの範囲の見かけ上の速度の液体Ｃ４流を用い、且つＣ４流中における１モルのブチン、ブタジエン及びビニルアセチレン当たり１モルの水素が添加される１段階又は２段階の気／液相法として行われるのが一般的である。例えば、方法は、２段階で行われ、その場合、水蒸気分解装置から得られる典型的なＣ４流において、全体の流れに対して、２０〜８０質量％の範囲であるブタジエン含有量を、第１の段階において、０．１〜２０質量％の範囲の含有量に至るまで低下させ、そして第２段階において、数質量ｐｐｍ〜約１質量％の範囲の所望の残留含有量に至るまで低下させる。同様に、全体の反応を、２基を超える反応器、例えば３又は４基の反応器の間で分割することも可能である。個々の反応段階は、炭化水素流の部分的な再循環にて稼働されても良い：還流比は、０〜３０の範囲であるのが一般的である。方法Ｄを行う場合、イソブテンは、本質的に未変化のままであり、そして方法Ｄを行う前又は方法Ｄを行った後、公知の方法によってＣ４流から除去され得る。方法Ｄは、例えば、Ｃ４流中におけるブタジエンの水素化として（ブタジエンを、価値ある生成物として得ない場合）、或いはＣ４流からのブタジエンの抽出後、選択的な“後処理ビニルアセチレン水素化”として用いることが可能である。
【００５５】
方法Ｅは、０〜１８０℃の範囲の温度及び２〜５０バールの範囲の圧力の条件下、触媒の体積に対して、０．５〜３０ｍ3／ｍ3・ｈの範囲の見かけ上の速度の液体Ｃ５＋流を用い、且つＣ５＋流中における１モルの水素化されるべき化合物当たり１〜２モルの水素が添加される気／液相法として行われるのが好ましい。方法Ｅは、例えば、フェニルアセチレンのスチレンへの水素化又はスチレンのエチルベンゼンへの水素化の場合に、改質油流でのオレフィンの選択的な水素化又は縮合物でのコークス化のように、選択的な分解ガソリン水素化として使用され得る。
【実施例】
【００５６】
実施例１〜４：触媒Ａ〜Ｄの調製
撹拌器が具備された加熱可能な１０Ｌ（リットル）の沈殿容器に、最初に、１．２Ｌの水を充填し、そして７０℃に加熱した。次に、硝酸における金属ニトレート溶液が、これにより調製される触媒Ａ〜Ｄの、以下の表１に規定される組成を達成するのに必要とされる量で、撹拌しながら計量導入された。これと同時に、２０質量％の炭酸ナトリウム溶液が、６．５のｐＨを沈殿容器中で維持するように計量導入された。これにより形成された懸濁液を、７０℃及びｐＨ６．５の条件下で、１２０分間に亘って撹拌し、その後、ろ過し、そして低温の水で洗浄して、ニトレートを除去した（溶出液に対して、＜２５ｐｐｍのニトレート）。フィルターケークを乾燥し、その後、３００℃の条件下で４時間に亘ってか焼し、その後、タブレット化した。
【００５７】
触媒Ａ及びＢの場合、タブレット化の後に、別のか焼工程が行われた。
【００５８】
【表１】
0005463141.tif 000002
【００５９】
実施例５〜８：Ｃ２流中におけるアセチレンの水素化
実施例１で得られたタブレットのサンプルを、水素で還元し、その後、管型反応器中において、２３００ｈ-1の見かけ上の速度（ＧＨＳＶ）及び表に規定される温度の条件下で、Ｃ２流（エチレン、以下の表２に規定される水素及びアセチレンの割合で混合される）と接触させた。設定された圧力は、周囲圧力であり、すなわち、反応器の上流側では、装置の圧力降下を克服するために必要とされる圧力を単に設定した。反応器の下流側で測定される水素及びアセチレンの割合は、以下の表２に規定されている。
【００６０】
【表２】
0005463141.tif 000003
【００６１】
実施例５〜８では、Ｃ２流中におけるアセチレンを、本発明の方法によって、極めて低温の条件下で実質的に完全に除去可能であったことを示している。
【００６２】
実施例９〜１１：プロピンの水素化
実施例１で得られたタブレットのサンプルを、水素で還元し、その後、２０バール及び２５℃のオートクレーブ中において、１２０質量ｐｐｍのプロピン（Ｃ3Ｈ4）及び４５０質量ｐｐｍの水素と混合された液体のプロペン（Ｃ3Ｈ6）と２時間に亘って接触させた。プロペンは、３００ｐｐｍのプロパン（Ｃ3Ｈ8）を更に含んでいた。
【００６３】
その後に計測された水素、プロパン及びプロピンの割合を、以下の表３に報告する。
【００６４】
【表３】
0005463141.tif 000004
【００６５】
実施例９〜１１では、Ｃ３流中におけるプロピンの実質的に完全な除去が、本発明の方法によって、比較的低い温度条件下で高い選択的な形態にて可能であったことを示している。